(57)【要約】【課題】長期保存性および電子レンジ適正に優れしかも焼却廃棄も可能なようにする。【解決手段】ガスバリア性を有する容器Ａは、紙６０％と粉末状ポリプロピレン４０％を混合してペレット化した後成形材料より射出成形されかつ厚さ０．８ｍｍを有するフランジ付き容体４と、その外表面をコロナ処理により粗面化してからシリカを混合したＵＶ硬化型塗料により形成された厚さ５００Åのガスバリア塗膜層５と、さらにその上に形成された耐熱性および透明性を有する厚さ１０μのエポキシ樹脂系の上塗り塗膜層６よりなるものである。【選択図】図２
2005225494.tif 000002
【特許請求の範囲】
【請求項１】
紙またはパルプ５１〜７０％と熱可塑性樹脂３０〜４９％を混合し、これをペレット化した成形材料より成形された容体の外表面に、厚さ５０〜１０００Åのガスバリア塗膜層が形成されているガスバリア性を有する容器。
【請求項２】
熱可塑性樹脂が、粉末状またはペレット状である請求項１記載のガスバリア性を有する容器。
【請求項３】
熱可塑性樹脂が、ポリオレフィン系樹脂およびポリ乳酸系生分解性樹脂のいずれかである請求項１記載のガスバリア性を有する容器。
【請求項４】
成形が、射出成形、圧縮成形、真空成形、真空圧空成形および中空成形のいずれかである請求項１記載のガスバリア性を有する容器。
【請求項５】
ガスバリア塗膜層が、熱硬化型塗料、２液硬化型塗料および紫外線硬化型塗料のいずれかにガスバリア材としてシリカまたはアルミナが混合された塗料により形成せられたものである請求項１記載のガスバリア性を有する容器。
【請求項６】
さらに、ガスバリア塗膜層の上に耐熱性および透明性を有する１〜３０μの上塗り塗膜層が形成されている請求項１ないし５のうちのいずれか一項に記載のガスバリア性を有する容器。
【請求項７】
上塗り塗膜層が、熱硬化型塗料、２液硬化型塗料および紫外線硬化型塗料のいずれかにより形成せられたものでありかつ塗料がアクリル樹脂系またはエポキシ樹脂系である請求項６記載のガスバリア性を有する容器。
【発明の詳細な説明】
【技術分野】
【０００１】
本発明は、調理済み食品を収容するガスバリア性を有する容器に関する。
【０００２】
なお、この明細書を通じて％は重量％とする。
【背景技術】
【０００３】
従来、容器の材料としては、紙、合成樹脂、アルミニウム箔層と合成樹脂層との積層材が一般的に知られている。
【特許文献１】実公平６−０４７７７３号公報
【発明の開示】
【発明が解決しようとする課題】
【０００４】
紙製容器は、調理済み食品を加温するのに電子レンジを使用することができ、使用後は焼却廃棄できるので便利であるが、ガスバリア性がないため、長期保存ができなかった。また、合成樹脂製容器は、電子レンジ適正があるが、長期保存性は十分とはいえず、焼却廃棄は不可能であった。アルミニウム箔層と合成樹脂層との積層材製容器は、長期保存性はよいが、アルミニウム箔層の存在のため、焼却廃棄ができず、しかもスパークの問題や調理時間が長くなるため、電子レンジ適正はなかった。
【０００５】
本発明の目的は、長期保存性および電子レンジ適正に優れしかも焼却廃棄も可能であるガスバリア性を有する容器を提供するにある。
【課題を解決するための手段】
【０００６】
請求項１の発明によるガスバリア性を有する容器は、紙またはパルプ５１〜７０％と熱可塑性樹脂３０〜４９％を混合し、これをペレット化した成形材料より成形された容体の外表面に、厚さ５０〜１０００Åのガスバリア塗膜層が形成されているものである。
【０００７】
請求項２の発明は、請求項１記載のガスバリア性を有する容器において、熱可塑性樹脂が、粉末状またはペレット状であるものである。
【０００８】
請求項３の発明は、請求項１記載のガスバリア性を有する容器において、熱可塑性樹脂が、ポリオレフィン系樹脂およびポリ乳酸系生分解性樹脂のいずれかであるものである。
【０００９】
請求項４の発明は、請求項１記載のガスバリア性を有する容器において、成形が、射出成形、圧縮成形、真空成形、真空圧空成形および中空成形のいずれかであるものである。
【００１０】
請求項５の発明は、請求項１記載のガスバリア性を有する容器において、ガスバリア塗膜層が、熱硬化型塗料、２液硬化型塗料および紫外線硬化型塗料のいずれかにガスバリア材としてシリカまたはアルミナが混合された塗料により形成せられたものである。
【００１１】
請求項６の発明は、請求項１ないし５のうちのいずれか一項に記載のガスバリア性を有する容器において、さらに、ガスバリア塗膜層の上に耐熱性および透明性を有する１〜３０μの上塗り塗膜層が形成されているものである。
【００１２】
請求項７の発明は、請求項６項に記載のガスバリア性を有する容器において、上塗り塗膜層が、熱硬化型塗料、２液硬化型塗料および紫外線硬化型塗料のいずれかにより形成せられたものでありかつ塗料がアクリル樹脂系またはエポキシ樹脂系であるものである。
【００１３】
請求項１の発明において、紙またはパルプと熱可塑性樹脂との混合割合を前者５１〜７０％に対し後者を３０〜４９％に限定したのは、つぎの理由による。すなわち、リサイクル法上「紙容器」扱いとするためには、紙またはパルプの含有量が５１％以上存在しなければならず、また紙またはパルプに熱可塑性樹脂を混合するのは、容器の剛性を大きくしかつ成形性を向上せしめるためであるが、熱可塑性樹脂の含有量が３０％未満では、容器の剛性が保てずかつ成形性が悪いからである。さらに、ガスバリア塗膜層の厚さを５０〜１０００Åに限定したのは、塗膜層の厚さが５０Å未満ではガスバリア性が不充分であり、１０００Åを超えてもガスバリア性は変わらず不経済であるからである。ガスバリア塗膜層としては、シリカまたはアルミナが混合された塗料により形成されたものがガスバリア性上好ましいが、ポリビニールアルコールやポリ塩化ビニリデン樹脂を用いることも可能である。
【００１４】
容体の厚さは、０．５〜３ｍｍが好ましい。０．５ｍｍ未満では容器の保形性を欠き、保形性上３ｍｍを超える厚さは不必要である。ガスバリア塗膜層の容体に対する密着性をよくするためには、コロナ処理やフレーム処理により、容体の表面を塗装前あらかじめ粗面化しておくことが望ましい。成形材料は、紙またはパルプと熱可塑性樹脂を混合し、これをペレット化したものを使用するが、この際、熱可塑性樹脂を粉末状またはペレット状態で混合し、再ペレット化した成形材料より容体を成形する。熱可塑性樹脂はペレット状態よりも粉体化したものを使用し、これと紙またはパルプとを混合してペレット化した成形材料の方が成形性がよく好ましい。
【００１５】
請求項６の発明において、ガスバリア塗膜層の上に耐熱性および透明性を有する１〜３０μの上塗り塗膜層を形成したのは、ガスバリア塗膜層だけではレトルト殺菌中または輸送途上において衝撃や摩擦により剥離するおそれがあるのでこれを防止するためであるが、上塗り塗膜層の厚さが１μ未満ではその防止が不完全であり、３０μを超えても剥離防止作用は変わらず不経済であるからである。ガスバリア塗膜層および上塗り塗膜層のいずれの塗料も食品衛生法に適合したものから選定することが好ましい。
【００１６】
本発明のガスバリア性を有する容器は、調理済み食品の収容用以外に、長期保存性および焼却廃棄可能性を有するので、ヨーグルト、プリンのような食品の収容用としても使用することができる。
【発明の効果】
【００１７】
本発明のガスバリア性を有する容器は、ガスバリア塗膜層を有するので、長期保存性がよく、また、アルミニウム箔を含まないので電子レンジ適正を有し、しかも紙またはパルプを５１〜７０％を含むので焼却廃棄も可能である。
【発明を実施するための最良の形態】
【００１８】
本発明をどのように実施するかを具体的に説明するために、以下に実施例を示す。
【実施例】
【００１９】
図１および図２に示す本発明のガスバリア性を有する容器Ａは、ヨーグルト収容用であり、開口部に平滑なフランジ１を備えており、下面にシーラントよりなる熱封緘材層２を有するアルミニウム箔３製の蓋Ｂが、容器Ａにヨーグルトを充填した後、フランジ１上面に加熱融着されている。
【００２０】
フランジ１付き容器Ａは、紙６０％と粉末状ポリプロピレン４０％を混合してペレット化した成形材料より射出成形されかつ厚さ０．８ｍｍを有するフランジ付き容体４と、その外表面をコロナ処理により粗面化してからシリカを混合した紫外線硬化型塗料により形成された厚さ５００Åのガスバリア塗膜層５と、さらにその上に形成された耐熱性および透明性を有する厚さ１０μのエポキシ樹脂系の上塗り塗膜層６とよりなるものである。
【図面の簡単な説明】
【００２１】
【図１】本発明のガスバリア性を有する容器が下面に熱封緘材層を有するアルミニウム箔製の蓋により密封された状態を示す斜視図である。
【図２】図１のII―II線にそう拡大断面図である。
【符号の説明】
【００２２】
４  容体
５  ガスバリア塗膜層
６  上塗り塗膜層
Ａ  容器
Ｂ  蓋
【図１】
2005225494.tif 000003
【図２】
2005225494.tif 000004